(57)【要約】固体電解コンデンサは、対向する一対の主面、側面、および端面を含む少なくとも１つの多孔質焼結体と、多孔質焼結体の一方の主面から延びる金属製リードと、金属板で形成された第１および第２の端子と、を備え、第１の端子は、多孔質焼結体の側面と略平行に延びる第１の端子実装部、第１の端子実装部から延びる折曲部、および折曲部から端面と略平行に延びる対向する一対のＬ字状のアーム部を有し、第２の端子は、固体電解質層に電気的に接続される端子接続部、および端子接続部から延びる第２の端子実装部を有し、金属製リードは、端面と略平行に延びる前記一対のアーム部のそれぞれと電気的に接続される。
2018180437.tif 000002
【特許請求の範囲】
【請求項１】
対向する一対の主面、一対の側面、および一対の端面を含む少なくとも１つの多孔質焼結体と、
前記多孔質焼結体に埋設され、その一方の前記主面から延びる金属製リードと、
前記多孔質焼結体上に形成された誘電体層と、
前記誘電体層上に形成された固体電解質層と、
金属板から形成された第１および第２の端子と、を備え、
前記第１の端子は、前記多孔質焼結体の前記側面と略平行に延びる第１の端子実装部、該第１の端子実装部から延びる折曲部、および該折曲部から前記端面と略平行に延びる対向する一対のＬ字状のアーム部を有し、
前記第２の端子は、前記固体電解質層に電気的に接続される端子接続部、および該端子接続部から延びる第２の端子実装部を有し、
前記金属製リードは、前記端面と略平行に延びる前記一対のアーム部のそれぞれと電気的に接続される、固体電解コンデンサ。
【請求項２】
前記金属製リードは、前記第１の端子の前記折曲部とは離間している、請求項１に記載の固体電解コンデンサ。
【請求項３】
前記第１の端子の前記アーム部は、前記金属製リードと接続される互いに対向する接続面を有し、該接続面に凹凸を設けた、請求項１または２に記載の固体電解コンデンサ。
【請求項４】
複数の前記多孔質焼結体のそれぞれの前記金属製リードが、前記アーム部の任意の位置において、一対の前記アーム部のそれぞれと電気的に接続される、請求項１〜３のいずれか１項に記載の固体電解コンデンサ。
【請求項５】
対向する一対の主面、一対の側面、および該側面より狭小な一対の端面を含む少なくとも１つの多孔質焼結体と、
前記多孔質焼結体に埋設され、その一方の前記主面から延びる金属製リードと、
前記多孔質焼結体上に形成された誘電体層と、
前記誘電体層上に形成された固体電解質層と、
金属板で形成された第１および第２の端子と、を備え、
前記第１の端子は、前記多孔質焼結体の前記側面と略平行に延びる第１の端子実装部、および該第１の端子実装部から前記主面と略平行に延びるスロット部を含む立設部を有し、
前記第２の端子は、前記固体電解質層に電気的に接続される端子接続部、および該端子接続部から延びる第２の端子実装部を有し、
前記金属製リードは、前記スロット部の対向する一対の接触面と電気的に接続される、固体電解コンデンサ。
【請求項６】
前記金属製リードは、前記第１の端子の前記スロット部の閉口端とは離間している、請求項５に記載の固体電解コンデンサ。
【請求項７】
前記第１の端子の前記スロット部は、互いに対向する接続面に凹凸を有する、請求項５または６に記載の固体電解コンデンサ。
【請求項８】
複数の前記多孔質焼結体のそれぞれの前記金属製リードが、前記スロット部の任意の位置において、前記スロット部の対向する一対の接触面と電気的に接続される、請求項５〜７のいずれか１項に記載の固体電解コンデンサ。
【請求項９】
前記多孔質焼結体の前記端面は、前記側面より狭小である、請求項１〜８のいずれか１項に記載の固体電解コンデンサ。
【請求項１０】
対向する一対の主面、一対の側面、および一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、を備えたコンデンサ素子を形成する工程と、
単一の金属板から第１および第２の端子金属板を形成する工程と、
前記多孔質焼結体の前記側面と略平行に延びる第１の端子実装部、該第１の端子実装部から延びる折曲部、および該折曲部から前記端面と略平行に延びる対向する一対のＬ字状のアーム部を有する第１の端子を、前記第１の端子金属板から形成する工程と、
前記固体電解質層に電気的に接続される端子接続部、および該端子接続部から延びる第２の端子実装部を有する第２の端子を、前記第２の端子金属板から形成する工程と、
前記金属製リードを一対の前記アーム部で狭持した状態で、前記金属製リードを一対の前記アーム部のそれぞれと電気的に接続する工程と、を有する固体電解コンデンサの製造方法。
【請求項１１】
対向する一対の主面、一対の側面、および一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、を備えたコンデンサ素子を形成する工程と、
単一の金属板から第１および第２の端子金属板を形成する工程と、
前記多孔質焼結体の前記側面と略平行に延びる第１の端子実装部、および該第１の端子実装部から前記主面と略平行に延びるスロット部を含む立設部を有する第１の端子を、前記第１の端子金属板から形成する工程と、
前記固体電解質層に電気的に接続される端子接続部、および該端子接続部から延びる第２の端子実装部を有する第２の端子を、前記第２の端子金属板から形成する工程と、
前記金属製リードを前記スロット部の対向する一対の接続面で狭持した状態で、前記金属製リードを前記スロット部の一対の前記接続面のそれぞれと電気的に接続する工程と、を有する固体電解コンデンサの製造方法。
【請求項１２】
前記多孔質焼結体の前記端面は、前記側面より狭小である、請求項１０または１１に記載の固体電解コンデンサの製造方法。
【発明の詳細な説明】
【技術分野】
【０００１】
本発明は、固体電解コンデンサおよびその製造方法に関し、特に、単一の金属板から形成される陽極端子および陰極端子を有する固体電解コンデンサおよびその製造方法に関する。
【背景技術】
【０００２】
近年、電子機器の小型化および軽量化に伴って、小型かつ大容量の高周波用コンデンサが求められている。これまでにも、等価直列抵抗（ＥＳＲ）が小さく、周波数特性が優れた数多くの固体電解コンデンサが提案されている。固体電解コンデンサは、一般的には、コンデンサ素子と、これを封止する樹脂外装体と、コンデンサ素子に電気的に接続され、樹脂外装体の外部に露出する陽極端子および陰極端子と、を備える。また、コンデンサ素子は、陽極端子に電気的に接続された金属製リードの一部が埋設された陽極体と、陽極体の表面に形成された誘電体層と、誘電体層の表面に形成された固体電解質層とを有する。陽極体は、タンタル、ニオブ、チタンなどの弁作用金属粒子を焼結した多孔質焼結体で構成されている。【０００３】
例えば特許文献１には、フレームを折り曲げ加工された陽極側接続部の先端が、コンデンサ素子の金属製リードと電気的に接続されることが記載されている。一般に、固体電解コンデンサに内蔵されるコンデンサ素子の静電容量すなわち外形寸法（とりわけ厚み）は、ユーザが必要とする電気的仕様に応じて大きく異なる。したがって、特許文献１に記載の陽極側接続部は、要求される静電容量を得るために必要な厚みに応じて、外形寸法を変更する必要がある。しかしながら、コンデンサ素子の異なる外形寸法に合わせて、用いられる陽極端子および陰極端子の外形寸法を変更する場合、陽極端子および陰極端子を製造する打抜金型を個別に作製する必要があり、製造コストが増大する。また必要とされる静電容量を得るために、複数のコンデンサ素子を積層した後に樹脂外装体で封止する場合も、増大する厚みに応じた陽極端子および陰極端子を設計・加工することは、生産性の向上を阻害するものである。【０００４】
一方、特許文献２には、複数のコンデンサ素子を積層された固体電解コンデンサにおいて、各コンデンサ素子から平行に延びる複数の陽極リードが、陽極端子に溶接されたＬ字状の陽極接続片の側面にレーザ溶接または抵抗溶接されることが記載されている。このとき、陽極リードは陽極接続片と接触している必要があり、陽極接続片が陽極リードに向かって押圧した状態で溶接される。図１０は、特許文献２に記載のコンデンサ素子１１０（陽極リード１０２を含む）および陽極接続片１０７を上から見た平面図である。また、図１０（ａ）は、陽極接続片１０７が陽極リード１０２に向かって適正な圧力Ｆ１で押圧した状態で溶接された場合を示し、図１０（ｂ）は、例えば陽極リード１０２のコンデンサ素子１１０に対する埋設位置にばらつきが生じて、陽極リード１０２が陽極接続片１０７の中心に対して僅かに逸脱した位置に配置された場合など、陽極接続片１０７が陽極リード１０２に向かって過剰な圧力Ｆ２で押圧した状態で溶接された場合を示す。図１０（ｂ）から明らかなように、陽極接続片１０７が陽極リード１０２に対して僅かでも逸脱した位置に配置された場合、陽極リード１０２は大きく湾曲する。このとき陽極リード１０２がコンデンサ素子１１０から突出する部分（すなわち陽極リード１０２の根元部分）に大きなストレスが生じ、コンデンサ素子１１０に割れ（クラック）が発生する虞がある。【０００５】
他方、特許文献３には、陽極ワイヤを陽極リードフレームの立ち上がり部と折曲部に接触させることにより、接触面積を増大させ、陽極ワイヤと陽極リードフレームとの接続を強固にし、固体電解コンデンサの等価直列抵抗（ＥＳＲ）を低減させることが記載されている。しかしながら、特許文献３に記載の陽極ワイヤは、陽極リードフレームの立ち上がり部と折曲部に接触させる必要があるため、特許文献１に関して上記説明したように、コンデンサ素子または陽極ワイヤの異なる外形寸法に合わせて、陽極リードフレームの立ち上がり部と折曲部を加工する必要があり、製造コストが増大する。
【先行技術文献】
【特許文献】
【０００６】
【特許文献１】特開２０１４−２０４０５９号公報
【特許文献２】特開２００４−２５３６１５号公報
【特許文献３】特開２００９−２００３６９号公報
【発明の概要】
【発明が解決しようとする課題】
【０００７】
そこで本発明に係る態様は、さまざまな厚みを有するコンデンサ素子および積層された複数のコンデンサ素子に適用可能な陽極端子および陰極端子を有する、汎用性、生産性および信頼性の高い固体電解コンデンサおよびその製造方法を提供することを目的とする。
【課題を解決するための手段】
【０００８】
本発明に係る第１の態様は、固体電解コンデンサを提供するものであって、この固体電解コンデンサは、対向する一対の主面、一対の側面、および一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、金属板から形成された第１および第２の端子と、を備え、前記第１の端子は、前記多孔質焼結体の前記側面と略平行に延びる第１の端子実装部、該第１の端子実装部から延びる折曲部、および該折曲部から前記端面と略平行に延びる対向する一対のＬ字状のアーム部を有し、前記第２の端子は、前記固体電解質層に電気的に接続される端子接続部、および該端子接続部から延びる第２の端子実装部を有し、前記金属製リードは、前記端面と略平行に延びる前記一対のアーム部のそれぞれと電気的に接続される。【０００９】
本発明に係る第２の態様は、固体電解コンデンサを提供するものであって、この固体電解コンデンサは、対向する一対の主面、一対の側面、および該側面より狭小な一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、金属板で形成された第１および第２の端子と、を備え、前記第１の端子は、前記多孔質焼結体の前記側面と略平行に延びる第１の端子実装部、および該第１の端子実装部から前記主面と略平行に延びるスロット部を含む立設部を有し、前記第２の端子は、前記固体電解質層に電気的に接続される端子接続部、および該端子接続部から延びる第２の端子実装部を有し、前記金属製リードは、前記スロット部の対向する一対の接触面と電気的に接続される。【００１０】
本発明に係る第３の態様は、固体電解コンデンサの製造方法を提供するものであって、この製造方法は、対向する一対の主面、一対の側面、および一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、を備えたコンデンサ素子を形成する工程と、単一の金属板から第１および第２の端子金属板を形成する工程と、前記多孔質焼結体の前記側面と略平行に延びる第１の端子実装部、該第１の端子実装部から延びる折曲部、および該折曲部から前記端面と略平行に延びる対向する一対のＬ字状のアーム部を有する第１の端子を、前記第１の端子金属板から形成する工程と、前記固体電解質層に電気的に接続される端子接続部、および該端子接続部から延びる第２の端子実装部を有する第２の端子を、前記第２の端子金属板から形成する工程と、前記金属製リードを一対の前記アーム部で狭持した状態で、前記金属製リードを一対の前記アーム部のそれぞれと電気的に接続する工程と、を有する固体電解コンデンサの製造方法。【００１１】
本発明に係る第４の態様は、固体電解コンデンサの製造方法を提供するものであって、この製造方法は、対向する一対の主面、一対の側面、および一対の端面を含む少なくとも１つの多孔質焼結体と、前記多孔質焼結体に埋設され、その一方の前記主面から延びる金属製リードと、前記多孔質焼結体上に形成された誘電体層と、前記誘電体層上に形成された固体電解質層と、を備えたコンデンサ素子を形成する工程と、単一の金属板から第１および第２の端子金属板を形成する工程と、前記多孔質焼結体の前記側面と略平行に延びる第１の端子実装部、および該第１の端子実装部から前記主面と略平行に延びるスロット部を含む立設部を有する第１の端子を、前記第１の端子金属板から形成する工程と、前記固体電解質層に電気的に接続される端子接続部、および該端子接続部から延びる第２の端子実装部を有する第２の端子を、前記第２の端子金属板から形成する工程と、前記金属製リードを前記スロット部の対向する一対の接続面で狭持した状態で、前記金属製リードを前記スロット部の一対の前記接続面のそれぞれと電気的に接続する工程と、を有する。
【発明の効果】
【００１２】
本発明に係る態様によれば、さまざまな厚みを有するコンデンサ素子および積層された複数のコンデンサ素子に適用可能な陽極端子および陰極端子を有する、汎用性、生産性および信頼性の高い固体電解コンデンサおよびその製造方法を提供することができる。
【図面の簡単な説明】
【００１３】
【図１】本発明の第１の実施形態に係る固体電解コンデンサ（樹脂外装体を省略）の斜視図である。
【図２】厚みの異なるコンデンサ素子を有する固体電解コンデンサの断面図である。
【図３】第１の実施形態に係る、単一の金属板を打抜加工した後の陽極端子および陰極端子を示す平面図である。
【図４】第１の実施形態に係る陽極端子およびコンデンサ素子（金属製リードを含む）の概略図である。
【図５】３つのコンデンサ素子をＺ方向に積層してなる固体電解コンデンサの図２と同様の断面図である。
【図６】本発明の第２の実施形態に係る固体電解コンデンサ（樹脂外装体を省略）の斜視図である。
【図７】第２の実施形態に係る陽極端子ならびに陰極端子および固体電解コンデンサの断面図であり、陽極端子７および陰極端子９のハッチングを省略して示す。
【図８】第２の実施形態に係る、単一の金属板を打抜加工した後の陽極端子および陰極端子を示す平面図である。
【図９】第２の実施形態に係る陽極端子およびコンデンサ素子（金属製リードを含む）の概略図である。
【図１０】従来技術に係るコンデンサ素子（陽極リードを含む）および陽極接続片を上から見た平面図である。
【発明を実施するための形態】
【００１４】
添付図面を参照して本発明に係る固体電解コンデンサの実施形態を以下説明する。各実施形態の説明において、理解を容易にするために方向を表す用語（たとえば「上下」、「左右」、「前後」、および「Ｘ，Ｙ，Ｚ」など）を適宜用いるが、これは説明のためのものであって、これらの用語は本発明を限定するものでない。なお各図面において、固体電解コンデンサの各構成部品の形状または特徴を明確にするため、これらの寸法を相対的なものとして図示し、必ずしも同一の縮尺比で表したものではない。
【００１５】
［実施形態１］
＜固体電解コンデンサ＞
図１〜図５を参照して、本発明の第１の実施形態に係る固体電解コンデンサについて以下説明する。図１は、多孔質焼結体（陽極体）１を含むコンデンサ素子１０、多孔質焼結体（陽極体）１に埋設される金属製リード２、および第１の実施形態に係る陽極端子７ならびに陰極端子９を示す固体電解コンデンサ２０（樹脂外装体１１を図示せず）の斜視図である。また図２（ａ）および（ｂ）は、厚みの異なるコンデンサ素子１０を有する固体電解コンデンサ２０のＸＺ平面に平行な断面図であり、陽極端子７および陰極端子９のハッチングを省略して示す。
【００１６】
固体電解コンデンサ２０は、図１に示すように、対向する３つの平面を含む略六面体の外形形状を有し、図２の断面図で示すように、コンデンサ素子１０と、コンデンサ素子１０を封止する樹脂外装体１１と、樹脂外装体１１の外部に露出する陽極端子７および陰極端子９とを備える。またコンデンサ素子１０は、多孔質焼結体（陽極体）１と、その内部に埋設された埋設部２ａおよびその外部に突出する延出部２ｂを含む略円筒状の金属製リード２と、多孔質焼結体（陽極体）１の表面に形成された誘電体層３と、誘電体層３の表面に形成された固体電解質層４と、固体電解質層４を覆う陰極層（導電性カーボン層５および銀ペースト層６）とを有する。
【００１７】
金属製リード２の延出部２ｂは、詳細後述するように、陽極端子７の対向する一対のＬ字状のアーム部７ｃの間に狭持された状態で、抵抗溶接等によって陽極端子７に電気的に接続される（図１）。一方、コンデンサ素子１０の銀ペースト層６は、樹脂外装体１１内において導電性接着材８（例えば熱硬化性樹脂と金属粒子との混合物）を介して陰極端子９に電気的に接続される。また陽極端子７および陰極端子９は、概略、樹脂外装体１１から突出し、その下面が樹脂外装体１１の底面と同一平面上に配設されるように折曲加工されている（図２）。
【００１８】
＜多孔質焼結体（陽極体）＞
多孔質焼結体（陽極体）１は、ＹＺ平面に平行な第１および第２の主面２２ａ，２２ｂと、ＸＹ平面に平行な上側面２４ａおよび下側面２４ｂと、ＸＺ平面に平行な前端面２６ａおよび後端面２６ｂとを有する（図１）。また多孔質焼結体１は、上述のとおり、その内部に埋設された埋設部２ａと、第１の主面２２ａからＸ方向に延びる延出部２ｂとを含む金属製リード２を有する。多孔質焼結体（陽極体）１および金属製リード２は、たとえばタンタル、ニオブ、チタン、またはこれらの合金などの同種の弁作用金属粒子で形成されるが、本発明はこれらの弁作用金属粒子に限定されるものではない。
【００１９】
多孔質焼結体（陽極体）１は、詳細図示しないが、次の工程により形成される。
【００２０】
まず、多孔質焼結体（陽極体）１の第１および第２の主面２２ａ，２２ｂに対向配置される一対の第１の固定金型部品と、多孔質焼結体（陽極体）１の前端面２６ａおよび後端面２６ｂに対向配置される一対の第２の固定金型部品との間に画定された成型空間内に弁作用金属粒子を充填する。
【００２１】
次に、一対の第１の固定金型部品の一方に設けた（多孔質焼結体１の第１の主面２２ａに対向する）貫通孔に金属製リード２を挿通する。択一的には、金属製リード２を第１の固定金型部品の貫通孔に挿通した後に、成型空間内に弁作用金属粒子を充填してもよい。
【００２２】
さらに、上側面２４ａおよび下側面２４ｂに対向配置される一対の押圧金型部品（「パンチ部品」ともいう。）を用いてＺ方向に互いに弁作用金属粒子を押圧（加圧成型）して、焼結する。したがって、本発明に係る多孔質焼結体（陽極体）１は、押圧金型部品が弁作用金属粒子を押圧する方向（すなわちＺ方向）に扁平し、前端面２６ａおよび後端面２６ｂは、上側面２４ａおよび下側面２４ｂより狭小となるように加圧成型される。
【００２３】
＜誘電体層＞
誘電体層３は、多孔質焼結体（陽極体）１を構成する導電性材料の表面を酸化することにより、酸化被膜として形成することができる。具体的には、金属製リード２をキャリアバー（図示せず）に溶接し、多孔質焼結体（陽極体）１を懸垂させる。このように懸垂させた多孔質焼結体（陽極体）１を、電解水溶液（例えば、リン酸水溶液）が満たされた化成槽（化成装置）に浸漬させ、突出した金属製リード２を化成槽の陽極体（図示せず）に接続し、電解水溶液を陰極体に接続して、多孔質焼結体（陽極体）１の陽極酸化を行うことにより、陽極体１の表面に弁作用金属の酸化被膜からなる誘電体層３を形成することができる。
【００２４】
＜固体電解質層＞
固体電解質層４は、誘電体層３を覆うように形成されている。固体電解質層４は、例えば、二酸化マンガン、導電性高分子などで構成されている。導電性高分子を含む固体電解質層４は、例えば、誘電体層３が形成された多孔質焼結体（陽極体）１に、モノマーまたはオリゴマーを含浸させた後、化学重合もしくは電解重合によりモノマーやオリゴマーを重合させることにより、または誘電体層３が形成された多孔質焼結体（陽極体）１に、導電性高分子の溶液または分散液を含浸させ、乾燥させることにより、誘電体層３上に形成する。このとき、誘電体層３の形成工程と同様、金属製リード２をキャリアバーに溶接した状態で、固体電解質層４を誘電体層３上に形成してもよい。
【００２５】
＜陽極端子および陰極端子＞
陽極端子７および陰極端子９は、単一の金属板を打抜（プレス）加工により形成される。図３は、単一の金属板を打抜（プレス）加工した後の陽極端子７および陰極端子９を示す平面図である。陽極端子７は、陽極端子実装部７ａ、陽極折曲部７ｂ、および一対のＬ字状のアーム部７ｃを有する。一方、陰極端子９は、陰極端子実装部９ａ、陰極折曲部９ｂ、および陰極端子接続部９ｃを有する。陽極端子７および陰極端子９は、図３の点線部に沿って谷折に、一点鎖線に沿って山折に折り曲げられて、陽極端子実装部７ａ、陽極折曲部７ｂ、ならびに一対のアーム部７ｃ、および陰極端子実装部９ａ、陰極折曲部９ｂ、ならびに陰極端子接続部９ｃが形成される。陽極端子７の陽極端子実装部７ａと陰極端子９の陰極端子実装部９ａは、その下面が樹脂外装体１１の底面と同一平面上に配設されるように折り曲げられる。したがって、図１に示すように、陽極端子７の陽極端子実装部７ａは、多孔質焼結体１の側面２４ａ，２４ｂ（ＸＹ平面）と略平行に延び、陽極折曲部７ｂは、多孔質焼結体１の主面２２ａ，２２ｂ（ＹＺ平面）と略平行に延び、一対のＬ字状のアーム部７ｃは、多孔質焼結体１の端面２６ａ，２６ｂ（ＸＺ平面）と略平行に延びている。なお本願において、「部材Ａが部材Ｂと略平行に延びる」という記載は、部材Ａが部材Ｂと完全に平行に延びる構成ならびに部材Ａが部材Ｂと実質的に平行に延びる構成、および部材Ａが部材Ｂに沿って延びる構成を表現するものである。
【００２６】
こうして構成された陽極端子７は、対向する一対のアーム部７ｃの間であって、Ｚ方向の任意の位置において、金属製リード２を一対のアーム部７ｃの間に狭持した状態で（Ｙ方向およびその反対方向から一対のアーム部７ｃで押圧した状態で）、金属製リード２に抵抗溶接されることにより電気的に接続される（図１）。このとき、金属製リード２は陽極折曲部７ｂとは離間するように構成されており、陽極折曲部７ｂのＺ方向の寸法を小さく設計することにより、より薄型の固体電解コンデンサ２０を実現することができる。
【００２７】
一方、陰極端子９は、樹脂外装体１１内において導電性接着材８（例えば熱硬化性樹脂と金属粒子との混合物）を介して固体電解質層４上の銀ペースト層６に電気的に接続され
る（図２）。また陰極端子実装部９ａおよび陽極端子実装部７ａは、その下面が樹脂外装体１１の底面と同一平面上に配設されている。
【００２８】
図３（ａ）に示すように単一の金属板を打抜加工することにより、陽極端子７および陰極端子９を形成する場合、陽極端子７のＬ字状のアーム部７ｃのＸ方向の寸法を大きくするほど、陰極端子接続部９ｃと銀ペースト層６との接触面積が小さくなり、固体電解コンデンサ２０の等価直列抵抗（ＥＳＲ）が増大する傾向がある。そこで択一的には、図３（ｂ）に示すように、陰極端子接続部９ｃを矩形形状に拡張して、陰極端子接続部９ｃと銀ペースト層６との十分な接触面積を確保するように陽極端子７および陰極端子９を形成してもよい。
【００２９】
図４は、陽極端子７およびコンデンサ素子１０（金属製リード２を含む）をＸ方向とは反対の方向から見た概略図である。図４（ａ）および図４（ｂ）に示すコンデンサ素子１０は、図２（ａ）および図２（ｂ）に対応するものであり、これらのコンデンサ素子１０はともにＺ方向に扁平するが、図４（ａ）のコンデンサ素子１０は図４（ｂ）のコンデンサ素子１０より扁平しており、すなわち図２（ａ）の固体電解コンデンサ２０は図２（ｂ）の固体電解コンデンサ２０より薄型である。
【００３０】
前掲特許文献１に係る陽極端子は、固体電解コンデンサに用いられるコンデンサ素子の厚み（Ｚ方向の寸法）に応じて、異なる寸法を有するように設計する必要があった。しかしながら、本発明によれば、図２（ａ）および図２（ｂ）に示すように、静電容量などの求められる電気的仕様に応じてコンデンサ素子１０の厚み（Ｚ方向の寸法）が異なる場合であっても、すなわちコンデンサ素子１０から延びる金属製リード２のＺ方向の位置に関係なく、同一の陽極端子７および陰極端子９を利用することができる。したがって、本発明によれば、厚みの異なるコンデンサ素子１０ごとに陽極端子７および陰極端子９を製造する打抜金型を個別に作製する必要がなく、製造コストを低減させることができる。
【００３１】
また前掲特許文献２に係る陽極端子は、溶接時、陽極接続片から水平方向に過大なストレスを受けて大きく湾曲し（図１０参照）、コンデンサ素子１１０に割れ（クラック）を発生させる虞があった。しかしながら本発明によれば、上述のように、金属製リード２を一対のアーム部７ｃの間でＹ方向の両側から押圧した状態で、金属製リード２に抵抗溶接するので、溶接時に金属製リード２がアーム部７ｃから水平方向にストレスを受けることはなく、実質的にストレスを軽減することができる。
【００３２】
図５は、３つのコンデンサ素子１０ａ〜１０ｃをＺ方向に積層してなる固体電解コンデンサ２０の図２（ａ）と同様の断面図である。図５のアーム部７ｃは、図２（ａ）のアーム部７ｃより長くする必要があるが、陽極端子７および陰極端子９を図３（ｂ）のように単一の金属板から形成するように設計しておくことにより、アーム部７ｃの長さを容易に調整することができる。よって本発明によれば、陽極端子７および陰極端子９を製造する打抜金型を個別に作製する必要がなく、製造コストを低減させることができる。さらに、固体電解コンデンサ２０が積層された複数のコンデンサ素子１０を有する場合であっても、各コンデンサ素子１０から延びるそれぞれの金属製リード２を、Ｚ方向の任意の位置において、対向する方向に押圧するアーム部７ｃに抵抗溶接できる。よって本発明によれば、溶接時に各金属製リード２がアーム部７ｃから受けるストレスを実質的に軽減して、歩留まり、すなわち生産性の高い固体電解コンデンサ２０を実現することができる。
【００３３】
さらに、溶接時に金属製リード２を一対のアーム部７ｃの間で位置決めしやすくするために、金属製リード２が対向するアーム部７ｃの接触面に凹凸を設けてもよい。アーム部７ｃの接触面の凹凸は、金属製リード２の位置決めを容易にするものであれば任意の形態を有していてもよく、Ｚ方向に沿って形成された波形表面もしくはジグザク表面、またはプレス加工によって形成された網目表面であってもよい。
【００３４】
［実施形態２］
図６は、本発明の第２の実施形態に係る固体電解コンデンサ２０を示す、図１と同様の斜視図である。また図７は、第２の実施形態に係る陽極端子３７ならびに陰極端子３９および固体電解コンデンサ２０のＸＺ平面に平行な断面図であり、陽極端子３７および陰極端子３９のハッチングを省略して示す。第２の実施形態に係る固体電解コンデンサ２０は、陽極端子３７および陰極端子３９の形態および構造が異なる点を除き、第１の実施形態に係る固体電解コンデンサ２０と同様の構成を有するので、重複する内容については説明を省略する。
【００３５】
＜陽極端子および陰極端子＞
第２の実施形態に係る陽極端子３７および陰極端子３９は、第１の実施形態と同様、単一の金属板を打抜（プレス）加工により形成される。図８は、単一の金属板を打抜（プレス）加工した後の陽極端子３７および陰極端子３９を示す平面図である。陽極端子３７は、陽極端子実装部３７ａおよび陽極立設部３７ｂを有し、陰極端子３９は、陰極端子実装部３９ａ、陰極折曲部３９ｂ、および陰極端子接続部３９ｃを有する。陽極端子３７および陰極端子３９は、図７に示す黒塗り三角の頂点で示す支点の周りに谷折に折り曲げられて、陽極端子実装部３７ａならびに陽極立設部３７ｂ、および陰極端子実装部３９ａ、陰極折曲部３９ｂ、ならびに陰極端子接続部３９ｃが形成される。陽極端子３７の陽極端子実装部３７ａと陰極端子３９の陰極端子実装部３９ａは、その下面が樹脂外装体１１の底面と同一平面上に配設されるように折り曲げられる。したがって、陽極端子３７の陽極端子実装部３７ａは、多孔質焼結体１の側面２４ａ，２４ｂ（ＸＹ平面）と略平行に延び、陽極立設部３７ｂは、多孔質焼結体１の主面２２ａ，２２ｂ（ＹＺ平面）と略平行に延びている。
【００３６】
第２の実施形態に係る陽極端子３７の陽極立設部３７ｂは、図６に示すように、多孔質焼結体１の主面２２ａ，２２ｂ（ＹＺ平面）と略平行に延びるスロット部４０を有する。またスロット部４０のＹ方向の幅は、金属製リード２の直径と略等しく、金属製リード２をスロット部４０内に挿入したとき、金属製リード２がスロット部４０の対向する接触面と接触するように構成されている。このように陽極端子３７は、陽極立設部３７ｂのスロット部４０内のＺ方向の任意の位置において、金属製リード２をスロット部４０で狭持した状態で抵抗溶接されることにより、金属製リード２と電気的に接続される（図６）。このとき金属製リード２は、Ｚ方向の厚みを有するコンデンサ素子１０の略中央に配置され、スロット部４０がＺ方向に十分な長さを有するので、スロット部４０の閉口端および陽極端子実装部３７ａと接触することはない。
【００３７】
一方、陰極端子３９は、樹脂外装体１１内において導電性接着材８（例えば熱硬化性樹脂と金属粒子との混合物）を介して固体電解質層４上の銀ペースト層６に電気的に接続される（図７）。また陰極端子実装部３９ａおよび陽極端子実装部３７ａは、その下面が樹脂外装体１１の底面と同一平面上に配設されている。
【００３８】
実施形態２によれば、実施形態１と同様、所望の電気的仕様に応じて、コンデンサ素子１０のＺ方向の厚みが変更された場合（図９（ａ）および（ｂ）および参照）、または複数のコンデンサ素子１０が積層された場合（図示せず）でも、１つまたはそれ以上の金属製リード２は、スロット部４０のＺ方向の任意の位置において、容易に陽極端子３７と電気的に接続することができる。換言すると、コンデンサ素子１０のＺ方向の厚みが変更された場合、または複数のコンデンサ素子１０が積層された場合でも、金属製リード２のＺ方向の位置に関係なく、同一の陽極端子３７および陰極端子３９を利用することができる。したがって、本発明によれば、厚みの異なるコンデンサ素子１０ごとに陽極端子３７および陰極端子３９を製造する打抜金型を個別に作製する必要がなく、固体電解コンデンサ２０を安価に生産することができる。
【００３９】
また実施形態２によれば、上述のように、金属製リード２をスロット部４０で狭持した状態で抵抗溶接されることにより電気的に接続されるので、溶接時に金属製リード２がスロット部４０から受けるストレスを解消または実質的に軽減することができる。
【００４０】
さらに実施形態２に係る陰極端子３９は、実施形態１に係る陰極端子９に比して、より長い金属板を用いて形成する必要があるが、図７に示すように、コンデンサ素子１０（その銀ペースト層６）との接触面積を増大させることができる点において有利である。
【産業上の利用可能性】
【００４１】
本発明は、さまざまな厚みを有する固体電解コンデンサを組み立てるために、同一の陽極端子および陰極端子を利用することができる。
【符号の説明】
【００４２】
１…多孔質焼結体（陽極体）、２…金属製リード、３…誘電体層、４…固体電解質層、５…導電性カーボン層、６…銀ペースト層、７…陽極端子、７ａ…陽極端子実装部、７ｂ…陽極折曲部、７ｃ…Ｌ字状のアーム部、８…導電性接着材、９…陰極端子、９ａ…陰極端子実装部、９ｂ…陰極折曲部、９ｃ…陰極端子接続部、１０…コンデンサ素子、１１…樹脂外装体、２０…固体電解コンデンサ、２２ａ…第１の主面、２２ｂ…第２の主面、２４ａ…上側面、２４ｂ…下側面、２６ａ…前端面、２６ｂ…後端面、３７…陽極端子、３９…陰極端子、３９ａ…陰極端子実装部、３９ｂ…陰極折曲部、３９ｃ…陰極端子接続部、４０…スロット部
【図１】
2018180437.tif 000003
【図２】
2018180437.tif 000004
【図３】
2018180437.tif 000005
【図４】
2018180437.tif 000006
【図５】
2018180437.tif 000007
【図６】
2018180437.tif 000008
【図７】
2018180437.tif 000009
【図８】
2018180437.tif 000010
【図９】
2018180437.tif 000011
【図１０】
2018180437.tif 000012
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
互いに対向する一対の主面、互いに対向する一対の側面、および互いに対向する一対の端面を含む少なくとも１つの多孔質焼結体と、
前記少なくとも１つの多孔質焼結体に部分的に埋設され、前記一対の主面の一方から延びる金属製リードと、
前記少なくとも１つの多孔質焼結体の表面上に形成された誘電体層と、
前記誘電体層上に形成された固体電解質層と、
前記金属製リードに電気的に接続される第１の端子と、
前記固体電解質層に電気的に接続される第２の端子と、を備え、
前記第１の端子は、前記一対の側面と略平行に延びる第１の端子実装部と、前記一対の端面と略平行に延び、互いに対向する一対のアーム部と、前記第１の端子実装部と前記一対のアーム部との間に配置される折曲部と、を有し、
前記第２の端子は、前記固体電解質層に電気的に接続される端子接続部と、前記一対の側面と略平行に延びる第２の端子実装部を有し、
前記金属製リードは、前記一対のアーム部のそれぞれと電気的に接続される、固体電解コンデンサ。
【請求項２】
前記金属製リードは、前記第１の端子の前記折曲部とは離間している、請求項１に記載の固体電解コンデンサ。
【請求項３】
前記第１の端子の前記一対のアーム部は、前記金属製リードと接続され、互いに対向する一対の接続面を有し、前記一対の接続面は凹凸を有する、請求項１または２に記載の固体電解コンデンサ。
【請求項４】
前記少なくとも１つの多孔質焼結体は、複数の多孔質焼結体であり、
前記複数の多孔質焼結体のそれぞれの前記金属製リードが、前記一対のアーム部の任意の位置において、前記一対のアーム部のそれぞれと電気的に接続される、請求項１〜３のいずれか１項に記載の固体電解コンデンサ。
【請求項５】
互いに対向する一対の主面、互いに対向する一対の側面、および互いに対向する一対の端面を含む少なくとも１つの多孔質焼結体と、
前記少なくとも１つの多孔質焼結体に部分的に埋設され、前記一対の主面の一方から延びる金属製リードと、
前記少なくとも１つの多孔質焼結体の表面上に形成された誘電体層と、
前記誘電体層上に形成された固体電解質層と、
前記金属製リードに電気的に接続される第１の端子と、
前記固体電解質層に電気的に接続される第２の端子と、を備え、
前記第１の端子は、前記一対の側面と略平行に延びる第１の端子実装部と、前記一対の主面と略平行に延びるスロット部を有する立設部と、を有し、
前記第２の端子は、前記固体電解質層に電気的に接続される端子接続部と、前記一対の側面と略平行に延びる第２の端子実装部を有し、
前記金属製リードは、前記スロット部の対向する一対の接続面のそれぞれと電気的に接続される、固体電解コンデンサ。
【請求項６】
前記金属製リードは、前記第１の端子の前記スロット部の閉口端とは離間している、請求項５に記載の固体電解コンデンサ。
【請求項７】
前記スロット部の前記一対の接続面は、凹凸を有する、請求項５または６に記載の固体電解コンデンサ。
【請求項８】
前記少なくとも１つの多孔質焼結体は、複数の多孔質焼結体であり、
前記複数の多孔質焼結体のそれぞれの前記金属製リードが、前記スロット部の任意の位置において、前記スロット部の対向する前記一対の接続面と電気的に接続される、請求項５〜７のいずれか１項に記載の固体電解コンデンサ。
【請求項９】
前記一対の端面の面積は、前記一対の側面の面積より狭小である、請求項１〜８のいずれか１項に記載の固体電解コンデンサ。
【請求項１０】
互いに対向する一対の主面、互いに対向する一対の側面、および互いに対向する一対の端面を含む少なくとも１つの多孔質焼結体と、前記少なくとも１つの多孔質焼結体に部分的に埋設され、前記一対の主面の一方から延びる金属製リードと、前記少なくとも１つの多孔質焼結体の表面上に形成された誘電体層と、前記誘電体層上に形成された固体電解質層と、を備えたコンデンサ素子を形成する工程と、
単一の金属板から第１の端子金属板および第２の端子金属板を形成する工程と、
前記一対の側面と略平行に延びる第１の端子実装部と、前記一対の端面と略平行に延び、互いに対向する一対のアーム部と、前記第１の端子実装部と前記一対のアーム部との間に配置される折曲部と、を有する第１の端子を、前記第１の端子金属板から形成する工程と、
前記固体電解質層に電気的に接続される端子接続部と、前記一対の側面と略平行に延びる第２の端子実装部を有する第２の端子を、前記第２の端子金属板から形成する工程と、
前記金属製リードを前記一対のアーム部で狭持した状態で、前記金属製リードを前記一対のアーム部のそれぞれと電気的に接続する工程と、を有する固体電解コンデンサの製造方法。
【請求項１１】
互いに対向する一対の主面、互いに対向する一対の側面、および互いに対向する一対の端面を含む少なくとも１つの多孔質焼結体と、前記少なくとも１つの多孔質焼結体に部分的に埋設され、前記一対の主面の一方から延びる金属製リードと、前記少なくとも１つの多孔質焼結体の表面上に形成された誘電体層と、前記誘電体層上に形成された固体電解質層と、を備えたコンデンサ素子を形成する工程と、
単一の金属板から第１の端子金属板および第２の端子金属板を形成する工程と、
前記一対の側面と略平行に延びる第１の端子実装部と、前記一対の主面と略平行に延びるスロット部を有する立設部と、を有する第１の端子を、前記第１の端子金属板から形成する工程と、
前記固体電解質層に電気的に接続される端子接続部と、前記一対の側面と略平行に延びる第２の端子実装部を有する第２の端子を、前記第２の端子金属板から形成する工程と、
前記金属製リードを前記スロット部の対向する一対の接続面で狭持した状態で、前記金属製リードを前記スロット部の前記一対の接続面のそれぞれと電気的に接続する工程と、を有する固体電解コンデンサの製造方法。
【請求項１２】
前記一対の端面の面積は、前記一対の側面の面積より狭小である、請求項１０または１１に記載の固体電解コンデンサの製造方法。
【手続補正２】
【補正対象書類名】明細書
【補正対象項目名】０００８
【補正方法】変更
【補正の内容】
【０００８】
本発明に係る第１の態様は、固体電解コンデンサを提供するものであって、この固体電解コンデンサは、少なくとも１つの多孔質焼結体と、金属製リードと、前記少なくとも１つの多孔質焼結体の表面上に形成された誘電体層と、前記誘電体層上に形成された固体電解質層と、前記金属製リードに電気的に接続される第１の端子と、前記固体電解質層に電気的に接続される第２の端子と、を備える。前記少なくとも１つの多孔質焼結体は、互いに対向する一対の主面、互いに対向する一対の側面、および互いに対向する一対の端面を含む。前記金属製リードは、前記少なくとも１つの多孔質焼結体に部分的に埋設され、前記一対の主面の一方から延びる。前記第１の端子は、前記一対の側面と略平行に延びる第１の端子実装部と、前記一対の端面と略平行に延び、互いに対向する一対のアーム部と、前記第１の端子実装部と前記一対のアーム部との間に配置される折曲部と、を有する。前記第２の端子は、前記固体電解質層に電気的に接続される端子接続部と、前記一対の側面と略平行に延びる第２の端子実装部を有する。前記金属製リードは、前記一対のアーム部のそれぞれと電気的に接続される。
【手続補正３】
【補正対象書類名】明細書
【補正対象項目名】０００９
【補正方法】変更
【補正の内容】
【０００９】
本発明に係る第２の態様は、固体電解コンデンサを提供するものであって、この固体電解コンデンサは、少なくとも１つの多孔質焼結体と、金属製リードと、前記少なくとも１つの多孔質焼結体の表面上に形成された誘電体層と、前記誘電体層上に形成された固体電解質層と、前記金属製リードに電気的に接続される第１の端子と、前記固体電解質層に電気的に接続される第２の端子と、を備える。前記少なくとも１つの多孔質焼結体は、互いに対向する一対の主面、互いに対向する一対の側面、および互いに対向する一対の端面を含む。前記金属製リードは、前記少なくとも１つの多孔質焼結体に部分的に埋設され、前記一対の主面の一方から延びる。前記第１の端子は、前記一対の側面と略平行に延びる第１の端子実装部と、前記一対の主面と略平行に延びるスロット部を有する立設部と、を有する。前記第２の端子は、前記固体電解質層に電気的に接続される端子接続部と、前記一対の側面と略平行に延びる第２の端子実装部を有する。前記金属製リードは、前記スロット部の対向する一対の接続面のそれぞれと電気的に接続される。
【手続補正４】
【補正対象書類名】明細書
【補正対象項目名】００１０
【補正方法】変更
【補正の内容】
【００１０】
本発明に係る第３の態様は、固体電解コンデンサの製造方法を提供するものであって、この製造方法は、以下の第１〜第５工程を備える。第１工程では、互いに対向する一対の主面、互いに対向する一対の側面、および互いに対向する一対の端面を含む少なくとも１つの多孔質焼結体と、前記少なくとも１つの多孔質焼結体に部分的に埋設され、前記一対の主面の一方から延びる金属製リードと、前記少なくとも１つの多孔質焼結体の表面上に形成された誘電体層と、前記誘電体層上に形成された固体電解質層と、を備えたコンデンサ素子を形成する。第２工程では、単一の金属板から第１の端子金属板および第２の端子金属板を形成する。第３工程では、前記一対の側面と略平行に延びる第１の端子実装部と、前記一対の端面と略平行に延び、互いに対向する一対のアーム部と、前記第１の端子実装部と前記一対のアーム部との間に配置される折曲部と、を有する第１の端子を、前記第１の端子金属板から形成する。第４工程では、前記固体電解質層に電気的に接続される端子接続部と、前記一対の側面と略平行に延びる第２の端子実装部を有する第２の端子を、前記第２の端子金属板から形成する。第５工程では、前記金属製リードを前記一対のアーム部で狭持した状態で、前記金属製リードを前記一対のアーム部のそれぞれと電気的に接続する。
【手続補正５】
【補正対象書類名】明細書
【補正対象項目名】００１１
【補正方法】変更
【補正の内容】
【００１１】
本発明に係る第４の態様は、固体電解コンデンサの製造方法を提供するものであって、この製造方法は、以下の第１〜第５工程を備える。第１工程では、互いに対向する一対の主面、互いに対向する一対の側面、および互いに対向する一対の端面を含む少なくとも１つの多孔質焼結体と、前記少なくとも１つの多孔質焼結体に部分的に埋設され、前記一対の主面の一方から延びる金属製リードと、前記少なくとも１つの多孔質焼結体の表面上に形成された誘電体層と、前記誘電体層上に形成された固体電解質層と、を備えたコンデンサ素子を形成する。第２工程では、単一の金属板から第１の端子金属板および第２の端子金属板を形成する。第３工程では、前記一対の側面と略平行に延びる第１の端子実装部と、前記一対の主面と略平行に延びるスロット部を有する立設部と、を有する第１の端子を、前記第１の端子金属板から形成する。第４工程では、前記固体電解質層に電気的に接続される端子接続部と、前記一対の側面と略平行に延びる第２の端子実装部を有する第２の端子を、前記第２の端子金属板から形成する。第５工程では、前記金属製リードを前記スロット部の対向する一対の接続面で狭持した状態で、前記金属製リードを前記スロット部の前記一対の接続面のそれぞれと電気的に接続する。
【手続補正６】
【補正対象書類名】明細書
【補正対象項目名】００１７
【補正方法】変更
【補正の内容】
【００１７】
金属製リード２の延出部２ｂは、詳細後述するように、陽極端子７の対向する一対のＬ字状のアーム部７ｃの間に狭持された状態で、抵抗溶接等によって陽極端子７に電気的に接続される（図１）。一方、コンデンサ素子１０の銀ペースト層６は、樹脂外装体１１内において導電性接着材８（例えば熱硬化性樹脂と金属粒子との混合物）を介して陰極端子９に電気的に接続される。また陽極端子７および陰極端子９の一部は、樹脂外装体１１から露出し、その下面が樹脂外装体１１の底面と同一平面上に配設されるように折曲加工されている（図２）。
【手続補正７】
【補正対象書類名】明細書
【補正対象項目名】００２３
【補正方法】変更
【補正の内容】
【００２３】
＜誘電体層＞
誘電体層３は、多孔質焼結体（陽極体）１を構成する導電性材料の表面を酸化することにより、酸化被膜として形成することができる。具体的には、金属製リード２をキャリアバー（図示せず）に溶接し、多孔質焼結体（陽極体）１を懸垂させる。このように懸垂させた多孔質焼結体（陽極体）１を、電解水溶液（例えば、リン酸水溶液）が満たされた化成槽（化成装置）に浸漬させ、突出した金属製リード２を化成槽の陽極（図示せず）に接続し、電解水溶液を化成槽の陰極に接続して、多孔質焼結体（陽極体）１の陽極酸化を行うことにより、陽極体１の表面に弁作用金属の酸化被膜からなる誘電体層３を形成することができる。
【手続補正８】
【補正対象書類名】明細書
【補正対象項目名】００２５
【補正方法】変更
【補正の内容】
【００２５】
＜陽極端子および陰極端子＞
陽極端子７および陰極端子９は、単一の金属板を打抜（プレス）加工により形成される。図３は、単一の金属板を打抜（プレス）加工した後の陽極端子７および陰極端子９を示す平面図である。陽極端子７は、陽極端子実装部７ａ、陽極折曲部７ｂ、および一対のＬ字状のアーム部７ｃを有する。一方、陰極端子９は、陰極端子実装部９ａ、陰極折曲部９ｂ、および陰極端子接続部９ｃを有する。陽極端子７および陰極端子９は、図３の点線部に沿って谷折に、一点鎖線に沿って山折に折り曲げられて、陽極端子実装部７ａ、陽極折曲部７ｂ、ならびに一対のアーム部７ｃ、および陰極端子実装部９ａ、陰極折曲部９ｂ、ならびに陰極端子接続部９ｃが形成される。陽極端子７の陽極端子実装部７ａと陰極端子９の陰極端子実装部９ａは、その下面が樹脂外装体１１の底面と同一平面上に配設されるように折り曲げられる。したがって、図１に示すように、陽極端子７の陽極端子実装部７ａは、多孔質焼結体１の側面２４ａ，２４ｂ（ＸＹ平面）と略平行に延び、陽極折曲部７ｂは、多孔質焼結体１の主面２２ａ，２２ｂ（ＹＺ平面）と略平行に延び、一対のＬ字状のアーム部７ｃは、多孔質焼結体１の端面２６ａ，２６ｂ（ＸＺ平面）と略平行に延びている。なお本願において、「部材Ａが部材Ｂと略平行に延びる」という記載は、部材Ａが部材Ｂと完全に平行に延びる構成ならびに部材Ａが部材Ｂと実質的に平行に延びる構成、および部材Ａが部材Ｂに沿って延びる構成を表現するものである。具体的には、「部材Ａが部材Ｂと略平行に延びる」とは、部材Ｂに対する部材Ａの延びる方向の角度が１０度未満であることを意味する。
【手続補正９】
【補正対象書類名】明細書
【補正対象項目名】００３３
【補正方法】変更
【補正の内容】
【００３３】
さらに、溶接時に金属製リード２を一対のアーム部７ｃの間で位置決めしやすくするために、金属製リード２が対向するアーム部７ｃの接続面に凹凸を設けてもよい。アーム部７ｃの接続面の凹凸は、金属製リード２の位置決めを容易にするものであれば任意の形態を有していてもよく、Ｚ方向に沿って形成された波形表面もしくはジグザク表面、またはプレス加工によって形成された網目表面であってもよい。
【手続補正１０】
【補正対象書類名】明細書
【補正対象項目名】００３６
【補正方法】変更
【補正の内容】
【００３６】
第２の実施形態に係る陽極端子３７の陽極立設部３７ｂは、図６に示すように、多孔質焼結体１の主面２２ａ，２２ｂ（ＹＺ平面）と略平行に延びるスロット部４０を有する。またスロット部４０のＹ方向の幅は、金属製リード２の直径と略等しく、金属製リード２をスロット部４０内に挿入したとき、金属製リード２がスロット部４０の対向する接続面と接触するように構成されている。このように陽極端子３７は、陽極立設部３７ｂのスロット部４０内のＺ方向の任意の位置において、金属製リード２をスロット部４０で狭持した状態で抵抗溶接されることにより、金属製リード２と電気的に接続される（図６）。このとき金属製リード２は、Ｚ方向の厚みを有するコンデンサ素子１０の略中央に配置され、スロット部４０がＺ方向に十分な長さを有するので、スロット部４０の閉口端および陽極端子実装部３７ａと接触することはない。
【国際調査報告】
2018180437.tif 000013
2018180437.tif 000014
2018180437.tif 000015
2018180437.tif 000016